(57)【特許請求の範囲】
【請求項１】
第１基材と第２基材とを接合する基材同士の接合方法において、
前記第１基材の少なくとも表面の一部がＳｉ原子を含むシリコン系材料を用いて、該第１基材の表面を水素終端化処理又はハロゲン終端化処理する終端化処理工程と、
前記終端化処理後の第１基材の表面のうち接合領域のみにエネルギーを付与しながら、前記第１基材の表面に、不飽和結合を末端に有するプライマー膜原料を接触させることにより、前記接合領域にのみ選択的にＳｉ−Ｃ結合によるプライマー膜を形成するプライマー膜形成工程と、
前記プライマー膜を少なくとも介して前記第１基材と前記第２基材とを結合する結合工程と、を含むことを特徴とする基材同士の接合方法。
【請求項２】
前記プライマー膜原料には前記第２基材と結合可能な官能基を有し、該官能基を介して前記プライマー膜に前記第２基材を直接結合することを特徴とする請求項１に記載の基材同士の接合方法。
【請求項３】
前記第２基材は樹脂系材料であると共に、前記プライマー膜原料の前記第２基材と結合可能な官能基は、ビニル基、メタクリル基、エポキシ基、アミノ基、メルカプト基の少なくとも１つであることを特徴とする請求項２の基材同士の接合方法。
【請求項４】
前記プライマー膜の上に接着剤の膜を形成し、該接着剤で前記第２基材を結合することを特徴とする請求項１に記載の基材同士の接合方法。
【請求項５】
前記第２基材の少なくとも表面の一部がＳｉ原子を含むシリコン系材料であり、該第２基材の表面うちの接合領域に、前記第１基材と同様にプライマー膜を形成し、前記第１基材のプライマー膜と前記第２基材のプライマー膜とを接着剤で接合することを特徴とする請求項１に記載の基材同士の接合方法。
【請求項６】
前記終端化処理工程において、フッ酸又はフッ化アンモニウムを含む溶液に、前記第１基材を浸漬する水素終端化処理を行うことを特徴とする請求項１〜５の何れか１に記載の基材同士の接合方法。
【請求項７】
前記終端化処理工程において、水素ガスを含むプラズマで前記第１基材をプラズマ処理する水素終端化処理を行うことを特徴とする請求項１〜５の何れか１に記載の基材同士の接合方法。
【請求項８】
前記エネルギーは、熱、紫外線、可視光の何れかであることを特徴とする請求項１〜７の何れか１に記載の基材同士の接合方法。
【請求項９】
前記エネルギーとして紫外線又は可視光の光エネルギーを使用すると共に、前記光エネルギーの遮蔽領域と非遮蔽領域とを設けることで、前記接合領域のみに前記紫外線又は可視光が照射されるようにすることを特徴とする請求項８に記載の基材同士の接合方法。
【請求項１０】
前記終端化処理の前に、前記第１基材表面の不純物を除去する洗浄工程を備えたことを特徴とする請求項１〜９の何れか１に記載の基材同士の接合方法。
【請求項１１】
請求項１〜１０の何れか１に記載の基材同士の接合方法により接合されたことを特徴とする接合体。
【発明の詳細な説明】
【技術分野】
【０００１】
本発明は、基材同士の接合方法、接合体、及びインクジェット記録装置に係り、特に、異種材料で構成された基材同士の接合技術に関する。
【背景技術】
【０００２】
基材同士の接着は各種の技術分野において行われており、例えばインクジェット記録装置のインク液滴を吐出するインクジェットヘッド（以下、ヘッドという）は、樹脂系材料、金属系材料、シリコン系材料等の異種材料で構成された基材同士を接合して積層することにより組み立てられている。
【０００３】
基材同士の接合方法としては、接着剤が通常使用されており液状又はペースト状の接着剤を基材接合面に塗布して基材同士を貼り合わせ、その後に熱や光の作用で接着剤を硬化させることにより、基材同士を接合している。
【０００４】
しかし、インクジェット記録装置のヘッドのように基材同士に高い接合強度が要求される場合には、基材接合面にプライマー膜を形成する必要があり、プライマー膜としてシランカップリング剤がよく用いられている。
【０００５】
例えば、特許文献１には、第１の基材上に、プラズマ重合膜を形成し、第１の被着体を得ると共に、別途、第２の基材を用意する工程と、プラズマ重合膜と、第２の被着体のプラズマ重合膜を備えない面とが密着するように、第１の被着体と第２の被着体とを重ね合わせて、仮接合体５を得る工程と、仮接合体中のプラズマ重合膜に対してエネルギーを付与することにより、仮接合体を接合して、接合体を得る工程とを有する接合方法が開示されている。また、プライマー膜の原料としてオルガノシロキサンが使用されている。そして、特許文献１によれば、２つの被着体同士を、高い寸法精度で強固に、かつ低温で効率よく接合することができるので、液滴ヘッドに好適であるとされている。
【０００６】
また、特許文献２には、素子基板とチッププレートを接着する接着剤が、光カチオン重合触媒と、熱カチオン重合触媒と、光増感剤、及びシランカップリング剤とを有することで、接着剤が吐出口へ這い上がることを防止しながら、素子基板とチッププレートとの強固な接着を行う液体ヘッドの製造方法が開示されている。特許文献２によれば、素子基板のシュリンク化が進み、液供給路間のピッチが狭くなることで接着領域が減少した場合であっても、素子基板とチッププレート間を高い接着強度で接着することができるとされている。
【先行技術文献】
【特許文献】
【０００７】
【特許文献１】特開２００９−０２８９２１号公報
【特許文献２】特開２００８−１４９５２１号公報
【発明の概要】
【発明が解決しようとする課題】
【０００８】
ところで、ヘッドのように、基材同士を積層させて構造体を形成する場合、基材接合面の接合領域のみに如何に正確にプライマー膜を形成し、接合領域以外への不必要な部分へのプライマー膜のはみ出しをなくすかが、構造体の寸法精度、接合信頼性にとって重要である（以下、「プライマー膜のはみ出し防止」という）。プライマー膜のはみ出しは、ヘッド以外の他の部材への悪影響が懸念されると共に、ヘッドから吐出されるインクに接触することでインクへのコンタミネーションの要因になる。
【０００９】
また、ヘッドは、水溶性や非水溶性のインクに長期間接触しても基材同士が剥離しないだけのプライマー膜のインク耐性が要求される（以下、「プライマー膜のインク耐性」という）。
【００１０】
しかしながら、特許文献１及び特許文献２ともに、プライマー膜のはみ出し防止やプライマー膜のインク耐性が要求されるヘッドのような構造体の接合方法としては十分に満足できるものではなかった。
【００１１】
即ち、特許文献１の技術は、プラズマ重合法で、シロキサンネットワークが複雑に入り組んだ高密度膜を形成し、その膜を介して二つの基材を接合する方法である。この方法は、シロキサンネットワーク高密度膜を形成することで、シロキサン結合の単分子膜の場合よりもインク耐性は多少改善されると考えられる。しかし、シロキサン結合がアルカリ性、酸性、更には中性の水溶性成分を含む溶液によって加水分解することには変わりなく、インク耐性の抜本的な解決にはなってはいない。
【００１２】
また、特許文献２は、基材表面にシランカップリング剤（プライマー）を塗布せずに、接着剤自体にシランカップリング剤を含み、かつ光、熱で硬化する触媒を導入し、接着する技術であるが、上述のように、基板と接着剤の接合部分がシロキサン結合であるため、インク耐性が悪い。更に、プライマーを塗布する場合、均一に成膜することが難しく、気相法等で形成する場合も、下地表面の水酸基を高密度に形成しなければならず、基材表面の前処理によって、プライマーの接着性能が左右される。
【００１３】
そして、特許文献１及び２に共通して言えることであるが、シランカップリング剤のプライマー膜を形成するには水酸基（ＯＨ基）が必要であり、基材接合面の不必要な部分に水酸基が存在する場合に、熱や光等がなくても、自動的に反応し、Ｓｉ−Ｏ結合によるシランカップリング膜が形成されてしまうことである。これによりプライマー膜のはみ出しが発生し、上記のように他の部材への悪影響や、インクへのコンタミネーション等の問題が発生する。特に、接合する基材として、元々自然酸化膜等があるシリコン系材料（Ｓｉ材料）を使用する場合にはさらに大きな問題になる。
【００１４】
本発明はこのような事情に鑑みてなされたもので、プライマー膜のはみ出しを効果的に防止でき、しかも水溶性や非水溶性の液に長期間接触しても基材同士が剥離することがない高い溶液耐性（例えばインク耐性）を有する基材同士の接合法、接合体、及びインクジェット記録装置を提供することを目的とする。
【課題を解決するための手段】
【００１５】
前記目的を達成するために、本発明に係る基材同士の接合方法は、第１基材と第２基材とを接合する基材同士の接合方法において、前記第１基材の少なくとも表面の一部がＳｉ原子を含むシリコン系材料を用いて、該第１基材の表面を水素終端化処理又はハロゲン終端化処理する終端化処理工程と、前記終端化処理後の第１基材の表面のうち接合領域のみにエネルギーを付与しながら、前記第１基材の表面に、不飽和結合を末端に有するプライマー膜原料を接触させることにより、前記接合領域にのみ選択的にＳｉ−Ｃ結合によるプライマー膜を形成するプライマー膜形成工程と、前記プライマー膜を少なくとも介して前記第１基材と前記第２基材とを結合する結合工程と、を含むことを特徴とする。
【００１６】
ここで、「第１基材の少なくとも表面の一部がＳｉ原子を含むシリコン系材料を用いて」とは、第１基材全体がシリコン系材料である場合に限らず、第１基材の表面がシリコン系材料である場合も含むものとする。更には、第１基材表面の全部がシリコン系材料である場合に限らず、第１基材表面の一部がシリコン系材料で形成されていてもよい。  
【００１７】
また、プライマー膜は、接着剤の接合強度を補助する意味で使用する場合もあるが、ここでは接着剤そのものとして使用する場合も含む。
【００１８】
本発明によれば、第１基材と第２基材とを、Ｓｉ−Ｃ結合のプライマー膜を少なくとも介して結合するようにしたので、プライマー膜のはみ出しを効果的に防止できる。
【００１９】
これは、Ｓｉ−Ｃ結合のプライマー膜は、エネルギーを付与した部分のみに成膜されるという高い成膜選択性があるので、第１基材の接合したい接合領域のみにエネルギーを付与すれば、プライマー膜のはみ出しを精度良く防止できる。
【００２０】
また、Ｓｉ−Ｃ結合のプライマー膜は水溶性や非水溶性の液（例えばインク）に長期間接触しても基材同士が剥離することがない高い溶液耐性（例えばインク耐性）を有している。
【００２１】
ここで、プライマー膜を少なくとも介して第１基材と第２基材とを結合するとは、Ｓｉ−Ｃ結合のプライマー膜だけで第１と第２基材同士を結合することに限らず、第１基材と第２基材との間に、Ｓｉ−Ｃ結合のプライマー膜以外の接着機能を有する接着膜が形成されていてもよいことを意味する。
【００２２】
例えば、プライマー膜原料には第２基材と結合可能な官能基を有し、該官能基を介してＳｉ−Ｃ結合のプライマー膜に第２基材を直接結合することができる。例えば、第２基材が樹脂系材料である場合、プライマー膜原料の第２基材と結合可能な官能基は、ビニル基、メタクリル基、エポキシ基、アミノ基、メルカプト基の少なくとも１つであることが好ましい。
【００２３】
また、プライマー膜の上に接着剤膜を形成し、該接着剤膜に第２基材を結合したり、あるいは第２基材がシリコン系材料の場合には、第２基材の表面うちの接合領域に、第１基材と同様にプライマー膜を形成し、第１基材のプライマー膜と第２基材のプライマー膜とを接着剤で接合したりすることができる。
【００２４】
また、本発明では、終端化処理工程として、水素終端化処理とハロゲン終端化処理との２通りを選択できるが、プライマー膜形成の容易性及びコンタミネーション防止の観点から水素終端化処理が好ましい。また、水素終端化処理としては、フッ酸又はフッ化アンモニウムを含む溶液に、第１基材を浸漬するウエットプロセスと、水素ガスを含むプラズマで第１基材をプラズマ処理するドライプロセスとがあるが、コンタミネーション防止の観点からドライプロセスがより好ましい。なお、第２基材に水素終端化処理する場合も同様である。
【００２５】
本発明の基材同士の接合方法において、前記エネルギーは、熱、紫外線、可視光の何れかであることが好ましい。これらのエネルギーを終端化処理された第１基材表面に加えることにより、第１基材表面から水素原子（水素終端化の場合）又はハロゲン原子（ハロゲン終端化の場合）を引き抜かれ、有機材料からなるプライマー膜のＣ（炭素）原子とラジカル反応を行ってＳｉ−Ｃ結合を行うためのシリコンラジカル（ダングリングボンド）が効率的に生成される。なお、第２基材にプライマー膜を形成する場合も同様である。
【００２６】
エネルギーとして紫外線又は可視光を使用することが特に好ましい。これは、紫外線又は可視光の光エネルギーは、遮蔽領域と非遮蔽領域とを設けることで、接合領域のみに紫外線又は可視光が照射されるための構成を容易且つ簡単に達成することができる。例えば、接合領域のみが露出するように半導体で使用するフォロリソグラフィー用のマスクをセットし、接合領域のみに紫外線又は可視光が照射されるようにすれば、接合領域のみにエネルギーを高精度且つ容易に付与することができる。
【００２７】
本発明の基材同士の接合方法において、前記終端化処理の前に、前記第１基材表面の不純物を除去する洗浄工程を備えることが好ましい。第１基材表面の不純物を除去することにより、終端化処理の効率が良くなるためである。なお、第２基材を終端化処理する場合も同様である。
【００２８】
前記目的を達成するために、本発明にかかる接合体は、請求項１〜１０の何れか１に記載の基材同士の接合方法により接合されたことを特徴とする。
【発明の効果】
【００３３】
本発明によれば、プライマー膜のはみ出しを効果的に防止でき、しかも水溶性や非水溶性の液（例えばインク）に長期間接触しても基材同士が剥離することがない高い溶液耐性（例えばインク耐性）を有する接合方法及び接合体を提供できる。
【００３４】
したがって、本発明の接合体をインクジェット記録装置のインクジェットヘッドに使用すれば、画像品質を向上できる。
【図面の簡単な説明】
【００３５】
【図１】インクジェット記録装置の概略を示す全体構成図
【図２】図１に示すインクジェット記録装置の印字部周辺の要部平面図
【図３】ヘッドの構造列を示す平面透視図
【図４】図３のIV−IV線に沿った断面図
【図５】ノズルプレートにプライマー膜を形成する反応プロセス図
【図６】ノズルプレートにＳｉ−Ｃ結合のプライマー膜を形成する際の成膜選択性を説明する説明図
【図７】基材同士の接合の形態を説明する説明図
【図８】ノズルプレートにＳｉ−Ｏ結合のプライマー膜を形成する際の成膜選択性を説明する説明図
【図９】ノズルプレートにＳｉ−Ｃ結合のプライマー膜とＳｉ−Ｏ結合のプライマー膜とのアルカリ耐性を比較する説明図
【発明を実施するための形態】
【００３６】
以下、添付図面に従って本発明の基材同士の接合方法、接合体、及びインクジェット記録装置の好ましい実施の形態について詳説する。
【００３７】
なお、本実施の形態の接合方法では、インク耐性が要求されるインクジェットヘッドのノズルプレート（第１基材）とヘッド本体部（第２基材）とを接合する例で以下に説明するが、これに限定されるものではなく、水溶性や非水溶性の液に長期間接触しても基材同士が剥離することがない高い溶液耐性が要求される全ての部材や機器に適用できる。
【００３８】
〔インクジェット記録装置の全体構成〕
図１は、インクジェット記録装置の一例を示した全体構成図である。
【００３９】
同図に示すように、このインクジェット記録装置１０は、インクの色毎に設けられた複数のインクジェットヘッド（以下、単に「ヘッド」ともいう。）１２Ｋ、１２Ｃ、１２Ｍ、１２Ｙを有する印字部１２と、各ヘッド１２Ｋ、１２Ｃ、１２Ｍ、１２Ｙに供給するインクを貯蔵しておくインク貯蔵／装填部１４と、記録紙１６を供給する給紙部１８と、記録紙１６のカールを除去するデカール処理部２０と、印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印字済みの記録紙（プリント物）を外部に排紙する排紙部２６と、を備えている。
【００４０】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００４１】
ロール紙を使用する装置構成の場合、図１のように、裁断用のカッター２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を使用する場合には、カッター２８は不要である。
【００４２】
複数種類の記録紙を利用可能な構成にした場合、紙の種類情報を記録したバーコード或いは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００４３】
給紙部１８から送り出される記録紙１６はマガジンに装填されていたことによる巻き癖が残り、カールする。このカールを除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【００４４】
デカール処理後、カットされた記録紙１６は、吸着ベルト搬送部２２へと送られる。吸着ベルト搬送部２２は、ローラー３１、３２間に無端状のベルト３３が巻き掛けられた構造を有し、少なくとも印字部１２のノズル面及び印字検出部２４のセンサ面に対向する部分が平面をなすように構成されている。
【００４５】
ベルト３３は、記録紙１６の幅よりも広い幅寸法を有しており、ベルト面には多数の吸引孔（不図示）が形成されている。図１に示したとおり、ローラー３１、３２間に掛け渡されたベルト３３の内側において印字部１２のノズル面及び印字検出部２４のセンサ面に対向する位置には吸着チャンバ３４が設けられており、この吸着チャンバ３４をファン３５で吸引して負圧にすることによってベルト３３上の記録紙１６が吸着保持される。
【００４６】
ベルト３３が巻かれているローラー３１、３２の少なくとも一方にモータ（不図示）の動力が伝達されることにより、ベルト３３は図１において、時計回り方向に駆動され、ベルト３３上に保持された記録紙１６は、図１の左から右へと搬送される。
【００４７】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、あるいはこれらの組み合わせなどがある。清掃用ロールをニップする方式の場合、ベルト線速度とローラー線速度を変えると清掃効果が大きい。
【００４８】
なお、吸着ベルト搬送部２２に代えて、ローラー・ニップ搬送機構を用いる態様も考えられるが、印字領域をローラー・ニップ搬送すると、印字直後に用紙の印字面にローラーが接触するので、画像が滲み易いという問題がある。従って、本例のように、印字領域では画像面と接触させない吸着ベルト搬送が好ましい。
【００４９】
吸着ベルト搬送部２２により形成される用紙搬送路上において印字部１２の上流側には、加熱ファン４０が設けられている。加熱ファン４０は、印字前の記録紙１６に加熱空気を吹きつけ、記録紙１６を加熱する。印字直前に記録紙１６を加熱しておくことにより、インクが着弾後乾き易くなる。
【００５０】
印字部１２は、最大紙幅に対応する長さを有するライン型ヘッドを紙搬送方向（副走査方向）と直交する方向（主走査方向）に配置した、いわゆるフルライン型のヘッドとなっている。印字部１２を構成する各ヘッド１２Ｋ、１２Ｃ、１２Ｍ、１２Ｙは、本インクジェット記録装置１０が対象とする最大サイズの記録紙１６の少なくとも一辺を超える長さにわたってインク吐出口（ノズル）が複数配列されたライン型ヘッドで構成されている（図２参照）。
【００５１】
記録紙１６の搬送方向（紙搬送方向）に沿って上流側（図１の左側）から黒（Ｋ）、シアン（Ｃ）、マゼンタ（Ｍ）、イエロー（Ｙ）の順に各色インクに対応したヘッド１２Ｋ、１２Ｃ、１２Ｍ、１２Ｙが配置されている。記録紙１６を搬送しつつ各ヘッド１２Ｋ、１２Ｃ、１２Ｍ、１２Ｙからそれぞれ色インクを吐出することにより記録紙１６上にカラー画像を形成し得る。
【００５２】
このように、紙幅の全域をカバーするフルラインヘッドがインク色毎に設けられてなる印字部１２によれば、紙搬送方向（副走査方向）について記録紙１６と印字部１２を相対的に移動させる動作を一回行うだけで（すなわち、一回の副走査で）記録紙１６の全面に画像を記録することができる。これにより、ヘッドが紙搬送方向と直交する方向（主走査方向）に往復動作するシャトル型ヘッドに比べて高速印字が可能であり、生産性を向上させることができる。
【００５３】
なお本例では、ＫＣＭＹの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出するヘッドを追加する構成も可能である。
【００５４】
図１に示したように、インク貯蔵／装填部１４は、各ヘッド１２Ｋ、１２Ｃ、１２Ｍ、１２Ｙに対応する色のインクを貯蔵するタンクを有し、各タンクは図示を省略した管路を介して各ヘッド１２Ｋ、１２Ｃ、１２Ｍ、１２Ｙと連通されている。また、インク貯蔵／装填部１４は、インク残量が少なくなるとその旨を報知する報知手段（表示手段、警告音発生手段等）を備えるとともに、色間の誤装填を防止するための機構を有している。
【００５５】
印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【００５６】
本例の印字検出部２４は、少なくとも各ヘッド１２Ｋ、１２Ｃ、１２Ｍ、１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて、受光素子が二次元配列されて成るエリアセンサを用いることも可能である。
【００５７】
印字検出部２４は、各色のヘッド１２Ｋ、１２Ｃ、１２Ｍ、１２Ｙにより印字されたテストパターンを読み取り、各ヘッドの吐出検出を行う。吐出判定は、吐出の有無、ドットサイズの測定、ドット着弾位置の測定等で構成される。
【００５８】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹きつける方式が好ましい。
【００５９】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００６０】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラー４５で加圧し、画像面に凹凸形状を転写する。
【００６１】
このようにして生成されたプリント物は、排紙部２６から排出される。本来プリントするべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（不図示）が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に、本画像とテスト印字部を切断するためのものである。カッター４８の構造は前述した第１のカッター２８と同様であり、固定刃４８Ａと丸刃４８Ｂとから構成されている。
【００６２】
また、図示を省略したが、本画像の排出部２６Ａには、オーダー別に画像を集積するソータが設けられている。
【００６３】
〔ヘッドの構造〕
次に、ヘッド１２Ｋ、１２Ｃ、１２Ｍ、１２Ｙの構造について説明する。なお、各ヘッド１２Ｋ、１２Ｃ、１２Ｍ、１２Ｙの構造は共通しているので、以下では、これらを代表して符号５０によってヘッドを示すものとする。
【００６４】
図３（ａ）は、ヘッド５０の構造例を示す平面透視図であり、図３（ｂ）は、その一部拡大図である。また、図３（ｃ）は、ヘッド５０の他の構造例を示す平面透視図である。
【００６５】
図４は、インク室ユニットの立体的構成を示す断面図（図３（ａ）、（ｂ）中、IV−IV
線に沿う断面図）である。
【００６６】
記録紙面上に形成されるドットピッチを高密度化するためには、ヘッド５０におけるノズルピッチを高密度化する必要がある。本例のヘッド５０は、図３（ａ）、（ｂ）に示すように、インク滴の吐出孔であるノズル孔５１と、各ノズル孔５１に対応する圧力室５２等からなる複数のインク室ユニット５３を千鳥でマトリクス状に（２次元的に）配置させた構造を有し、これにより、ヘッド長手方向（紙搬送方向と直交する主走査方向）に沿って並ぶ形で投影される実質的なノズル間隔（投影ノズルピッチ）の高密度化を達成している。
【００６７】
紙搬送方向と略直交する方向に記録紙１６の全幅に対応する長さにわたり１列以上のノズル列を構成する形態は本例に限定されない。例えば、図３（ａ）の構成に代えて、図３（ｃ）に示すように、複数のノズル孔５１が２次元に配列された短尺のヘッドブロック（ヘッドチップ）５０’を千鳥状に配列して繋ぎ合わせることで記録紙１６の全幅に対応する長さのノズル列を有するラインヘッドを構成してもよい。また、図示は省略するが、短尺のヘッドを一列に並べてラインヘッドを構成してもよい。
【００６８】
図４に示すように、各ノズル孔５１は、ヘッド５０のインク吐出面５０ａを構成するノズルプレート６０に形成され、ノズルプレート６０はヘッド本体部５０Ａに接合されている。そして、ノズルプレート６０とヘッド本体部５０Ａとは、樹脂系材料、金属系材料、シリコン系材料等の異種材料で構成されており、異種材料同士を接着して積層することにより組み立てられている。例えば、ヘッド本体部５０Ａがポリイミドのような樹脂系材料で形成され、ノズルプレート６０がＳｉ、ＳｉＯ２、ＳｉＮ、石英ガラス等のようにＳｉ原子を含むシリコン系材料で形成される。なお、本実施の形態では、ノズルプレート全体がＳｉ原子を含むシリコン系材料である例で説明するが、ノズルプレート６０表面やその一部がシリコン系材料で形成されていてもよい。
【００６９】
かかるノズルプレート６０とヘッド本体部５０Ａとの接合方法については、後で詳しく説明する。
【００７０】
また、ノズルプレート６０のインク吐出側面には、インクに対して撥液性を有する撥液膜６４が形成されている。この撥液膜６４によって、ノズルプレート６０の表面、特にノズル孔５１の開口周辺部へのインク付着を防止し、これによりノズル孔５１から吐出されるインク液滴の吐出安定性を確保している。
【００７１】
各ノズル孔５１に対応して設けられている圧力室５２は、その平面形状が概略正方形となっており、対角線上の両隅部にノズル孔５１と供給口５４が設けられている。各圧力室５２は供給口５４を介して共通流路５５と連通されている。共通流路５５はインク供給源たるインク供給タンク（不図示）と連通しており、該インク供給タンクから供給されるインクは共通流路５５を介して各圧力室５２に分配供給される。
【００７２】
圧力室５２の天面を構成し共通電極と兼用される振動板５６には個別電極５７を備えた圧電素子５８が接合されており、個別電極５７に駆動電圧を印加することによって圧電素子５８が変形してノズル孔５１からインクが吐出される。インクが吐出されると、共通流路５５から供給口５４を通って新しいインクが圧力室５２に供給される。
【００７３】
本例では、ヘッド５０に設けられたノズル孔５１から吐出させるインクの吐出力発生手段として圧電素子５８を適用したが、圧力室５２内にヒータを備え、ヒータの加熱による膜沸騰の圧力を利用してインクを吐出させるサーマル方式を適用することも可能である。
【００７４】
かかる構造を有するインク室ユニット５３を図３（ｂ）に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【００７５】
即ち、主走査方向に対してある角度θの方向に沿ってインク室ユニット５３を一定のピッチｄで複数配列する構造により、主走査方向に並ぶように投影されたノズルのピッチＰはｄ× cosθとなり、主走査方向については、各ノズル孔５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【００７６】
なお、本発明の実施に際してノズルの配置構造は図示の例に限定されず、副走査方向に１列のノズル列を有する配置構造など、様々なノズル配置構造を適用できる。
【００７７】
また、本発明の適用範囲はライン型ヘッドによる印字方式に限定されず、記録紙１６の幅方向（主走査方向）の長さに満たない短尺のヘッドを記録紙１６の幅方向に走査させて当該幅方向の印字を行い、１回の幅方向の印字が終わると記録紙１６を幅方向と直交する方向（副走査方向）に所定量だけ移動させて、次の印字領域の記録紙１６の幅方向の印字を行い、この動作を繰り返して記録紙１６の印字領域の全面にわたって印字を行うシリアル方式を適用してもよい。
【００７８】
〔接合方法〕
次に、本実施の形態の基材同士の接合方法の一例として、Ｓｉ原子を含むシリコン系材料で形成されたノズルプレート６０（第１基材）と樹脂系材料で形成されたヘッド本体部５０Ａ（第２基材）とを接合する方法を説明する。
【００７９】
図５は、本実施の形態の接合方法における反応プロセスを説明する説明図である。
【００８０】
接合方法は、ノズルプレート６０表面からノズルプレート６０を構成する素材以外の不純物（例えば、有機性の付着物、ゴミ、汚れ等）を除去する洗浄工程と、ノズルプレート６０としてＳｉ原子を含むシリコン系材料を用いて、該ノズルプレート６０表面を水素終端化処理又はハロゲン終端化処理する終端化処理工程と、終端化処理後のノズルプレート６０表面のうち接合領域のみにエネルギーを付与しながら、ノズルプレート６０表面に、不飽和結合を末端に有するプライマー膜原料を接触させることにより、接合領域にのみ選択的にＳｉ−Ｃ結合によるプライマー膜を形成するプライマー膜形成工程と、プライマー膜を少なくとも介してノズルプレート６０とヘッド本体部５０Ａとを結合する結合工程と、で構成され、各工程の詳細については以下のとおりである。
【００８１】
＜洗浄工程＞
ノズルプレート６０表面の洗浄工程としては、次の３通りを好適に採用することができる。
【００８２】
（１）エタノール液中に浸漬させたノズルプレート６０に超音波を照射するエタノール・超音波洗浄→超純水中に浸漬させたノズルプレート６０に超音波を照射する超純水・超音波洗浄→ノズルプレート６０に対してUV（紫外線）照射とオゾン接触とを組み合わせたＵＶ・オゾン洗浄を順番に行う洗浄工程。
【００８３】
（２）無水トルエン液中に浸漬させたノズルプレート６０に超音波を照射する無水トルエン・超音波洗浄→上記エタノール・超音波洗浄→超純水にノズルプレート６０を浸漬又は超純水をジェット噴射して洗浄する超純水洗浄→上記UV・オゾン洗浄を順番に行う洗浄工程。
【００８４】
（３）上記エタノール・超音波洗浄→硫酸系溶液（例えば関東化学製のＳＨ−３０３）にノズルプレート６０を浸漬する硫酸洗浄→フロンティアクリーナーＡ０２（関東化学製）による洗浄を順番に行う洗浄工程。
【００８５】
しかし、上記洗浄工程に限らず、ノズルプレート６０表面の汚染度によって適宜変更することができる。
【００８６】
＜水素終端化工程＞
次に、不純物が除去された清浄なノズルプレート６０表面を水素終端化する。水素終端化工程としては、ウエットプロセスとドライプロセスの２通りを採用できる。
【００８７】
（１）ウエットプロセスは、Ｓｉ原子を含むシリコン系材料で形成されたノズルプレート６０を窒素雰囲気中でＨＦ水溶液（フッ酸溶液）に浸漬させることにより行う。これにより、図５（Ａ）の左側に示す水素終端化シリコンのように、Ｓｉ原子に水素原子が結合される。
【００８８】
このとき、ノズルプレート６０表面に酸化膜（図示せず）が存在する場合には、酸化膜の厚さによってＨＦ水溶液の濃度を適宜調整することが好ましい。例えば、自然酸化膜の程度ならば、質量比率において２００（水）：１（ＨＦ）に希釈されたＨＦ水溶液に10分程度浸漬させることで水素終端化が可能である。また、ＨＦ水溶液に限らず、フッ化アンモニウム溶液でも水素終端化は可能である。
【００８９】
ウエットプロセスは、比較的低温処理が可能で且つ処理操作も容易であり、処理コストも安い特徴がある。しかし、コンタミネーションの影響が存在することを考慮する必要がある。
【００９０】
（２）ドライプロセスは、ノズルプレート６０表面に対して水素プラズマ処理を付与することにより行う。例えば、自然酸化膜の付いたノズルプレート６０にドライプロセスを行う場合、ガス圧力１０ｍＴｏｒｒ、及びマイクロ波入力パワー２００Ｗで生成した水素プラズマを１０分間照射する。これにより、図５（Ａ）の左側に示す水素終端化シリコンのように、Ｓｉ原子に水素が結合される。
【００９１】
この場合、ＸＰＳ測定（Ｘ線光電子分光測定）により酸素や炭素のピークがまったく検出されず、このことからノズルプレート表面の自然酸化膜、炭素汚染層も終端化工程を行うことにより除去できていることが分かる。そしてドライプロセスで水素終端化した試料と、ＨＦ水溶液を用いてウエットプロセスで水素終端化した試料とを大気環境中に放置した場合に、自然酸化、炭素汚染の進行はほぼ同等であり、水素プラズマ処理で、ＨＦ水溶液と同様に水素終端化が可能であることを示している。なお、水素プラズマ処理については、大阪府立大学博士論文（『プラズマプロセスを利用したシリコン結晶中欠陥検出技術及びシリコン表面清浄化の研究』；中嶋健次）を参照されたい。
【００９２】
ドライプロセスは、コンタミネーションの影響が少なく、ノズルプレート６０の温度を制御することで、原子レベルで平坦な面を得ることができる特徴がある。
【００９３】
＜第１基材と第２基材の接合工程＞
本実施の形態の接合方法は、ノズルプレート６０表面の酸化膜（水酸基）に対してシロキサン結合するシランカップリング剤によりプライマー膜を形成する方法とは異なり、酸化膜を介さずにノズルプレート６０表面にプライマー膜をＳｉ−Ｃ結合により直接形成する方法である。
【００９４】
図６（Ａ）に示すように、水素終端化工程により形成された水素終端化シリコン（又はハロゲン終端化シリコン）のノズルプレート６０表面のうちの接合領域６０Ａのみにエネルギーを与えて、図５（Ａ）のようにＳｉ原子に結合されている水素原子（又はハロゲン原子）を引き抜くことで、接合領域６０Ａのみにシリコンラジカル（ダングリングボンド）を生成する。ノズルプレート６０表面のうちの接合領域６０Ａへのエネルギー付与は、加熱、紫外線照射、可視光照射を使用できるが、紫外線照射、可視光照射が特に好ましい。これは、紫外線、可視光の光エネルギーであれば、例えば半導体で使用するフォトリソグラフィー用のマスク（図示せず）を用いることで、接合領域６０Ａのみに高精度且つ容易にエネルギーを付与できるからである。なお、フォトリソグラフィー用のマスクに限らず、光エネルギーを遮蔽する遮蔽領域と遮蔽しない非遮蔽領域とを精度良く形成できるものであれば、どのようなものでもよい。
【００９５】
次に、シリコンラジカルが生じたノズルプレート６０の表面に、不飽和結合を末端に有するプライマー膜原料を接触させてラジカル反応を行う。これにより、図６（Ｂ）に示すように、シリコンラジカル（ダングリングボンド）が生成したノズルプレート６０の接合領域６０Ａのみに選択的にＳｉ−Ｃ結合のプライマー膜６２を形成することができる。
【００９６】
例えば、図５（Ｂ）のように、ノズルプレート６０のシリコンラジカルと、ビニル基含有の１−ａｌｋｅｎｅが反応する場合は、先ず、シリコンラジカルとアルケンが反応し、Ｓｉ−Ｃ結合の共役結合が形成される。同時にできる炭素ラジカルが近隣のＳｉ−Ｈ基から水素原子を引き抜くことにより、再びシリコンラジカルが生成し、連鎖反応が進む。これにより、ノズルプレート６０の結合領域６０Ａに選択的にプライマー膜６２が被覆される。水素終端化されたノズルプレート６０の結合領域６０Ａへのプライマー膜６２の形成が終了すると連鎖反応は自動的に停止するので、ノズルプレート６０の結合領域６０Ａには極めて薄層な単分子膜を形成することができる。
【００９７】
本実施の形態のように、シリコン系材料のノズルプレート６０と、樹脂系材料のヘッド本体部５０Ａとを接合する場合のプライマー膜原料は、末端に不飽和結合を有する例えば、Ｒ-CH=CH2の化学構造を有し、Ｒで示される炭化水素基に樹脂との接合性に優れたビニル基、メタクリル基、エポキシ基、アミノ基、メルカプト基の少なくとも１つの官能基をもつことが好ましい。
【００９８】
例えば、プライマー膜原料として、アリルアミン（CH2=CHCH2NH2）を使用することができる。但し、アリルアミンは、シリコン系材料のノズルプレート６０表面で反応させようとすると二重結合側だけでなくアミノ基側が反応する可能性がある。これを防ぐために、保護基によりアミノ基を保護する方法がある。保護基としては、例えば、1,2-ビス（クロロジメチルシリル）エタンがある。保護基のついたアリルアミンをノズルプレート６０にＳｉ−Ｃ結合した後、ノズルプレート６０をジクロロメタンと酢酸の混合溶液に浸漬することにより保護基を除去することができる。これにより、樹脂系材料で形成されたヘッド本体部５０Ａとの接合性に優れたアミノ基をもったＳｉ−Ｃ結合のプライマー膜６２を形成できる。
【００９９】
したがって、アミノ基を介してプライマー膜６２にヘッド本体部５０Ａを直接結合することができる。ビニル基、メタクリル基、エポキシ基、アミノ基、メルカプト基等の官能基と第２の基材であるヘッド本体部５０Ａとの接合は、従来公知の接着方法で使用される条件を採用することができ、例えば熱、光等のエネルギーを付与することにより接合することができる。これにより、図７（ａ）に示すように、シリコン系材料のノズルプレート６０と樹脂系材料のヘッド本体部５０ＡとをＳｉ−Ｃ結合のプライマー膜６２により直接結合することができる。この結果、ノズルプレート６０とヘッド本体部５０Ａとが結合したヘッド５０（結合体）が形成される。
【０１００】
なお、本実施の形態の基材同士の結合方法は、図７（ａ）のように、ノズルプレート６０とヘッド本体部５０ＡとをＳｉ−Ｃ結合のプライマー膜６２により直接結合する場合に限定するものではない。例えば図７（ｂ）のように、プライマー膜６２の上にオゾンガス処理や紫外線照射処理して膜の処理面を親水化し、その処理面上に更に接着剤膜６３を形成し、該接着剤膜６３にヘッド本体部５０Ａを結合してもよい。また、ヘッド本体部５０Ａもシリコン系材料で形成されている場合には、図７（ｃ）のように、ヘッド本体部５０Ａの接合領域に、ノズルプレート６０の場合と同様にＳｉ−Ｃ結合のプライマー膜６２を形成し、ノズルプレート６０のプライマー膜６２とヘッド本体部５０Ａのプライマー膜６２とを接着剤膜６３で接合してもよい。なお、接着剤は、通常の接着剤以外にプラズマ重合膜を含むものとする。
【０１０１】
ノズルプレート６０とプライマー膜原料とを接触させる方法としては、ノズルプレート６０をプライマー膜原料溶液（無水有機溶媒にノズルプレート原料溶液を溶解させても良い）に浸漬させるウエットプロセスか、蒸着法や化学気相法（CVD）等のドライプロセスを採用することができる。
【０１０２】
＜後洗浄工程＞
最後に、接合された接合体であるヘッド５０を純水やエタノール等により後洗浄して、接合を終了する。
【０１０３】
なお、上述した基材同士の接合方法では、水素終端化する例で説明したが、水素終端化シリコンだけでなく、ハロゲン終端化シリコンを使用可能である。しかし、プライマー膜形成の容易性とコンタミネーション防止等を考慮すると、水素終端化シリコンが好ましい。
【０１０４】
そして、本実施の形態における基材同士の接合方法によって形成された接合体は、以下の効果を奏する。
【０１０５】
（１）ノズルプレート６０の接合領域６０ＡのみにＳｉ−Ｃ結合のプライマー膜６１を形成でき、極めて高い成膜選択性を有する接合処理が可能である。ここで成膜選択性とは、ノズルプレート表面（基材表面）の接合領域にのみプライマー膜を形成し、接合領域以外の不必要部分にプライマー膜を形成しないための選択性をいう。
【０１０６】
これに対して、接合のためのプライマー膜として、従来のようにＳｉ−Ｏ結合のシランカップリング剤を使用する場合には、ノズルプレート６０表面に酸化膜６５（水酸基）を形成する処理を行う必要がある。しかし、この処理をプラズマ処理等で行うが、図８（Ａ）及び（Ｂ）に示すように、接合領域６０Ａ以外の不必要な領域にも酸化膜６５が形成されてしまう。その結果、図８（Ｃ）に示すように、ノズルプレート６０表面の接合領域６０Ａ以外の不必要な領域にもシランカップリング剤によるＳｉ−Ｏ結合のプライマー膜６７が形成されてします。この結果、プライマー膜６７のはみ出しや、他部材への悪影響、インクへのコンタミネーション等の問題になる。
【０１０７】
本実施の形態の接合方法では、ノズルプレート６０表面の接合領域６０Ａ以外の不必要な部分が水素終端化された状態であっても、エネルギーを与えた部分、即ち接合領域６０ＡのみにＳｉ−Ｃ結合のプライマー膜６１が形成されるので、シランカップリング剤のような問題は発生しない。
【０１０８】
したがって、本発明の接合方法を使用すれば、図４の接合端部６８からプライマー膜６１がはみ出すことがないので、ノズル孔５１から吐出されるインクが汚染されることはない。
【０１０９】
（２）また本実施の形態の接合方法は、インク耐性に優れた接合体（例えばヘッド５０）を形成でき、特に図７（ａ）のように、ノズルプレート６０とヘッド本体部５０ＡとをＳｉ−Ｃ結合のプライマー膜６２で直接接合する方法が好ましい。これは、Ｓｉ−Ｏ結合のプライマー膜６７はインク耐性（特に水溶性インクに対する耐性）が低いのに対して、Ｓｉ−Ｃ結合のプライマー膜６２は水溶性及び非水溶性のいずれのインクに対してもインク耐性が高く、水溶性や非水溶性のインクに長期間接触しても剥離しない、高い接合強度を維持できる。
【０１１０】
（３）更にＳｉ−Ｏ結合のプライマー膜６７は、水蒸気等の水分に影響を受け、プライマー膜６７の膜質が経時変化するのに対して、Ｓｉ−Ｃ結合のプライマー膜６２は湿気環境でも安定であり、ヘッド５０のような複雑な構造体の寸法精度をさらに改善できる。
【０１１１】
なお、本実施の形態では、シリコン系材料と樹脂系材料との接合で説明したが、シリコン系材料と金属系材料とで接合する場合にも本発明を適用できる。また、実施の形態では、ノズルプレートとヘッド本体部とを接合してヘッドを形成する例で説明したが、本発明の基材同士の接合方法は、この実施の形態に限定されるものではない。
【実施例】
【０１１２】
［実施例Ａ］
実施例Ａでは、本発明の基材同士の接合方法により、ノズルプレートの接合領域のみに選択的にＳｉ−Ｃ結合のプライマー膜を形成することができるかを実験した。
【０１１３】
密閉性のある耐圧グローブボックスを準備し、その中に必要な実験器具を入れた後、グローブボックス内に窒素を充填した。そして、実験者は、グローブボックスのゴム手袋を介して以下の実験を全てグローブボックス内で行った。
【０１１４】
先ず、プライマー膜原料（１−ヘキサデセン）溶液を調製した後、溶液を不純物のない窒素ガスでバブリングし、溶液中の溶存酸素を除去した。
【０１１５】
一方、洗浄処理工程で洗浄処理したノズルプレート（自然酸化膜付き）を、２００（水）：１（ＨＦ）の比率で希釈したＨＦ水溶液に浸漬して水素終端化処理した。この場合、グローブボックスに入れる前に水素終端化処理しても良いが、炭素汚染等を考慮すると、グローブボックス内で行うのが好ましい。ノズルプレートの洗浄処理は、上述した洗浄工程の（１）に記載した処理を行ったが、（２）又は（３）の洗浄処理でもよい。
【０１１６】
次に、石英セルにノズルプレートを入れ、セル内をプライマー膜原料溶液で満たし、セルをゴム栓等で密閉した。また、セル内におけるノズルプレートの接合領域のみに紫外線が照射されるように、半導体で使用するフォトリソグラフィー用のマスクを設け、マスクを介してノズルプレートに紫外線を照射した。紫外線照射条件としては、例えば超高圧水銀ランプを使用して、出力７０ｍＷ・ｃｍ−２で、１〜２０時間の照射を行うとよい。ただし、ノズルプレートの厚みによって照射時間を変更することが好ましい。これにより、ノズルプレートの接合領域に選択的にプライマー膜６２を形成することができた。
【０１１７】
［実施例Ｂ］
実施例Ｂでは、ノズルプレートにＳｉ−Ｃ結合のプライマー膜を成膜する場合（実施例）と、ノズルプレートに従来のＳｉ−Ｏ結合のプライマー膜を成膜する場合（比較例）とで、成膜選択性を比較した。
【０１１８】
Ｓｉ−Ｃ結合のプライマー膜の成膜は実施例Ａと同様に行った。また、Ｓｉ−Ｏ結合のプライマー膜の成膜は、ノズルプレートのプライマー膜を形成する表面に向けてプラズマ処理を施して酸化膜（水酸基）を形成した後、ヘキサンにアミノプロピルエトキシシラン（ＡＰＴＳ）を溶解したシランカップリング剤溶解液中にノズルプレートを浸漬させることにより成膜した。
【０１１９】
そして、実施例のノズルプレートと比較例のノズルプレートとのどの部分にプライマー膜が成膜されているかを、純水による接触角測定を行うことにより調べた。なお、成膜されていない清浄なノズルプレートの静的接触角は５°以下である。
【０１２０】
その結果、比較例では、プラズマ処理が施されたノズルプレートの表面（プラズマ処理面）の静的接触角が１０６°であり成膜されていたが、ノズルプレートの裏面（プラズマ処理していない面）の静的接触角も１０３°であり成膜されていた。
【０１２１】
このことは、Ｓｉ−Ｏ結合のプライマー膜の成膜では、ノズルプレートの表面に向けてプラズマ処理を施して酸化膜を形成しようとしても、図８（Ｂ）で説明したように、ノズルプレート表面全体に酸化膜が形成されてしまう。したがって、プラズマ処理後のノズルプレートをシランカップリング剤溶解液中に浸漬させたり、ＣＶＤ法等の気相法で処理したりしてＳｉ−Ｏ結合のプライマー膜を形成すると、接合領域以外の不必要な部分にもプライマー膜が形成されるという不具合が生じる。これにより、従来の接合方法により基材同士を接合すればプライマー膜のはみ出しが発生する。
【０１２２】
これに対して、実施例のノズルプレートは、接合領域の静的接触角が１００°であるのに対して、接合領域以外のノズルプレート表面の静的接触角が１０°であり、接合領域以外の不必要な部分への成膜が行われなかった。これにより、本発明の接合方法により基材同士を接合すればプライマー膜のはみ出しは発生しない。
【０１２３】
［実施例Ｃ］
実施例Ｃでは、実施例Ａにより形成したＳｉ−Ｃ結合のプライマー膜を有するノズルプレート（実施例）と、シロキサン結合（Ｓｉ−Ｏ）のプライマー膜を有する従来のノズルプレート（比較例）とを用いて、インク耐性の一例であるアルカリ耐性を比較した。試験では、第２の基材であるヘッド本体部を第１の基材であるノズルプレートに接合しないで、プライマー膜がアルカリ溶液（インク）に十分に曝されるようにした。
【０１２４】
（インク浸漬試験）
上記の如く形成した実施例のノズルプレートと、比較例２のノズルプレートの２つの試料を、下記組成のインク１〜３の３種類の水溶性インクに常温で２００時間それぞれ浸漬させた。水溶性インクのｐＨはいずれも約９．０でありアルカリ性である。
【０１２５】
〈インク１の組成〉
・シアン分散液１（顔料濃度で）                      ：３質量％
・樹脂粒子分散物Ｐ−２                              ：７質量％
・サンニックスＧＰ−２５０（三洋化成工業（株）製）  ：１０質量％
・トリプロピレングリコールモノメチルエーテル        ：１０質量％
・オルフィンＥ１０１０（日信化学製、界面活性剤）    ：１質量％
・イオン交換水                                      ：残部
〈インク２の組成〉
・シアン分散液１（顔料濃度で）                      ：２％
・樹脂粒子分散物Ｐ−２                              ：８％
・サンニックスＧＰ−２５０（三洋化成工業（株）製）  ：８％
・トリプロピレングリコールモノメチルエーテル        ：８％
・オルフィンＥ１０１０（日信化学製、界面活性剤）    ：１％
・イオン交換水                                      ：残部
〈インク３の組成〉
・シアン分散液１（顔料濃度で）                      ：４％
・樹脂粒子分散物Ｐ−２                              ：７％
・サンニックスＧＰ−２５０（三洋化成工業（株）製）  ：９％
・トリプロピレングリコールモノメチルエーテル        ：９％
・オルフィンＥ１０１０（日信化学製、界面活性剤）    ：１％
・イオン交換水                                      ：残部
そして、純水を用いて、実施例と比較例のノズルプレートの各プライマー膜の初期（浸漬前）と２００時間浸漬後の静的接触角を測定した。その結果を図９に示す。
【０１２６】
図９から分かるように、比較例のノズルプレートに形成されたＳｉ−Ｏ結合のプライマー膜は、浸漬前の静的接触角に対して２００時間浸漬後の静的接触角が１０°程度低下しており、アルカリ性のインクに対するアルカリ耐性が悪いことが分かる。
【０１２７】
これに対して実施例のノズルプレートに形成されたＳｉ−Ｃ結合のプライマー膜は、浸漬前と２００時間浸漬後の静的接触角に変化がなく、アルカリ性のインクに対するアルカリ耐性が良好であることが分かる
【符号の説明】
【０１２８】
１０…インクジェット記録装置、１２Ｋ，１２Ｃ，１２Ｍ，１２Ｙ…ヘッド、１４…インク貯蔵／装填部、１６…記録紙、１８…給紙部、２０…デカール処理部、２２…吸着ベルト搬送部、２４…印字検出部、２６…排紙部、２８…カッター、３０…加熱ドラム、３１、３２…ローラー、３３…ベルト、３４…吸着チャンバ、３６…ベルト清掃部、４０…加熱ファン、４２…後乾燥部、４４…加熱・加圧部、４５…加圧ローラー、４８…カッター、５０…ヘッド、５０Ａ…ヘッド本体部、５１…ノズル孔、５２…圧力室、５３…インク室ユニット、５６…振動板、５７…個別電極、５８…圧電素子、６０…ノズルプレート、６０Ａ…接合領域、６２…Ｓｉ−Ｃ結合のプライマー膜、６３…接着剤膜、６５…酸化膜、６７…Ｓｉ−Ｏ結合のプライマー膜、６８…接合端部
【図１】
0005397999.tif 000002
【図２】
0005397999.tif 000003
【図３】
0005397999.tif 000004
【図４】
0005397999.tif 000005
【図６】
0005397999.tif 000006
【図７】
0005397999.tif 000007
【図８】
0005397999.tif 000008
【図９】
0005397999.tif 000009
【図５】
0005397999.tif 000010